(57)【要約】【課題】有機ハイドライドの脱水素方法、水素供給溶液及び脱水素装置を提供する。【解決手段】本開示の脱水素方法は、水素化芳香族化合物と、［Ｐ（（ＣＨ2）mＣＨ3）3（（ＣＨ2）nＣＨ3）（５≦ｍ≦２４，１３≦ｎ≦２４）］＋、および、［Ｎ（（ＣＨ2）mＣＨ3）3（（ＣＨ2）nＣＨ3）（５≦ｍ≦２４，１３≦ｎ≦２４）］＋の少なくとも一方と、アニオンとを含む溶液に電圧を印加する工程を包含する。【選択図】図２
2018119205.tif 000002
【特許請求の範囲】
【請求項１】
水素化芳香族化合物と、［Ｐ（（ＣＨ2）mＣＨ3）3（（ＣＨ2）nＣＨ3）（５≦ｍ≦２４，１３≦ｎ≦２４）］＋、および、［Ｎ（（ＣＨ2）mＣＨ3）3（（ＣＨ2）nＣＨ3）（５≦ｍ≦２４，１３≦ｎ≦２４）］＋の少なくとも一方と、アニオンとを含む溶液を陰極に接触させる工程と、
前記水素化芳香族化合物から水素を脱離させる工程とを包含する、脱水素方法。
【請求項２】
前記水素化芳香族化合物はシクロヘキサン、メチルシクロヘキサン、ジメチルシクロヘキサン、デカリンからなる群から選ばれる少なくとも１種を含む、請求項１に記載の水素を脱離するための脱水素方法。
【請求項３】
前記溶液は、［Ｐ（（ＣＨ2）5ＣＨ3）3（（ＣＨ2）13ＣＨ3）］＋または［Ｎ（（ＣＨ2）5ＣＨ3）3（（ＣＨ2）13ＣＨ3）］＋を１００ｍｍｏｌ／Ｌ以上の濃度で含む請求項１または２に記載の脱水素方法。
【請求項４】
前記アニオンは、［Ｎ（ＳＯ2ＣＦ3）2］−、および、［［（ＣＨ3）3ＣＣＨ2ＣＨ（ＣＨ3）ＣＨ2］ＰＯ2］−の少なくとも一方を含む請求項１から３のいずれか１項に記載の脱水素方法。
【請求項５】
前記溶液に電圧を印加し、前記水素化芳香族化合物から水素を脱離させる請求項１から４のいずれか１項に記載の脱水素方法。
【請求項６】
水素化芳香族化合物と、
［Ｐ（（ＣＨ2）mＣＨ3）3（（ＣＨ2）nＣＨ3）（５≦ｍ≦２４，１３≦ｎ≦２４）］＋、および、［Ｎ（（ＣＨ2）mＣＨ3）3（（ＣＨ2）nＣＨ3）（５≦ｍ≦２４，１３≦ｎ≦２４）］＋の少なくとも一方と、
アニオンと
を含む水素供給溶液。
【請求項７】
前記水素化芳香族化合物はシクロヘキサン、メチルシクロヘキサン、ジメチルシクロヘキサン、デカリンからなる群から選ばれる少なくとも1種を含む、請求項６に記載の水素供給溶液。
【請求項８】
前記溶液は、［Ｐ（（ＣＨ2）5ＣＨ3）3（（ＣＨ2）13ＣＨ3）］＋または［Ｎ（（ＣＨ2）5ＣＨ3）3（（ＣＨ2）13ＣＨ3）］＋を１００ｍｍｏｌ／Ｌ以上の濃度で含む請求項６または７に記載の水素供給溶液。
【請求項９】
前記アニオンは、［Ｎ（ＳＯ2ＣＦ3）2］−、および、［［（ＣＨ3）3ＣＣＨ2ＣＨ（ＣＨ3）ＣＨ2］ＰＯ2］−の少なくとも一方を含む請求項６から８のいずれか１項に記載の水素供給溶液。
【請求項１０】
請求項６−９のいずれか１項に記載の水素供給溶液を収容する収容室と、
前記収容室の前記水素供給溶液と接している陰極と、陽極と、
を備える脱水素装置。
【発明の詳細な説明】
【技術分野】
【０００１】
本開示は脱水素方法、水素供給溶液及び脱水素装置に関する。
【背景技術】
【０００２】
近年、水素エネルギーを利用する技術が盛んに研究されている。例えば、家庭用および産業用燃料電池、燃料電池自動車等が実用化されている。電気エネルギーと異なり、水素は、原理的にはそのまま貯蔵が可能である。しかし、水素は常温、常圧において気体であるため、特に、エネルギーの体積密度は小さい。このため、圧力をかけて水素ボンベに保存したり、液体水素の状態で保持したり、水素吸蔵合金に吸蔵させるなどの方法が利用される。
【０００３】
非特許文献１は、上述以外の貯蔵方法として、有機ハイドライド法を提案している。有機ハイドライド法は、芳香族化合物に水素を結合させ水素を貯蔵する。例えば、トルエンに水素を結合させることによりメチルシクロヘキサンを生成させ、メチルシクロヘキサンの状態で水素を貯蔵する。水素を脱離させると、メチルシクロヘキサンはトルエンに戻る。同様に、ナフタレンとデカヒドロナフタレン（デカリン）との変換を利用して水素を貯蔵し得る。
【０００４】
有機ハイドライド法によれば、水素が結合した化合物および水素が脱離した化合物は常温で液体であり、ガソリンや灯油等の石油類に属する化合物として取り扱うことができる。また、いずれの化合物も安定であり、循環利用が可能であるため、水素貯蔵および水素供給手段として有効であると考えられる。
【０００５】
しかしながら、有機ハイドライド法によれば、水素の脱離反応は吸熱反応であるため、水素を脱離させる際、外部からエネルギーを与える必要がある。このため、より少ない熱エネルギーで水素を脱離させることが可能な触媒が研究されている（特許文献１）。非特許文献２は、電気化学的に水素を脱離させる方法を提案している。
【先行技術文献】
【特許文献】
【０００６】
【特許文献１】特開２００５−２１１８４５号公報
【非特許文献】
【０００７】
【非特許文献１】水素エネルギーがわかる本  水素社会と水素ビジネス（オーム社）
【非特許文献２】Ｐｅｔｅｒ  Ｆ．  Ｄｒｉｓｃｏｌｌ，Ｅｌｉｓｅ  Ｄｅｕｎｆ，Ｌｅａｈ  Ｒｕｂｉｎ，Ｊｏｈｎ  Ａｒｎｏｌｄ，Ｊｏｈｎ  Ｂ．  Ｋｅｒｒ，Ｊｏｕｒｎａｌ  ｏｆ  Ｅｌｅｃｔｒｏｎ  Ｓｏｃｉｅｔｙ，  １６０  Ｇ３１５２−Ｇ３１５８（２０１３）
【発明の概要】
【発明が解決しようとする課題】
【０００８】
有機ハイドライドの電気化学的反応について改善の余地があった。本開示は、有機ハイドライドの脱水素方法、水素供給溶液及び脱水素装置を提供する。
【課題を解決するための手段】
【０００９】
本開示の脱水素方法は、水素化芳香族化合物と、［Ｐ（（ＣＨ2）mＣＨ3）3（（ＣＨ2）nＣＨ3）（５≦ｍ≦２４，１３≦ｎ≦２４）］＋、および、［Ｎ（（ＣＨ2）mＣＨ3）3（（ＣＨ2）ｎＣＨ3）（５≦ｍ≦２４，１３≦ｎ≦２４）］＋の少なくとも一方と、アニオンとを含む溶液を陰極に接触させる工程と、前記水素化芳香族化合物から水素を脱離させる工程とを包含する。
【００１０】
本開示の水素供給溶液は、水素化芳香族化合物と、［Ｐ（（ＣＨ2）mＣＨ3）3（（ＣＨ2）nＣＨ3）（５≦ｍ≦２４，１３≦ｎ≦２４）］＋、および、［Ｎ（（ＣＨ2）mＣＨ3）3（（ＣＨ2）ｎＣＨ3）（５≦ｍ≦２４，１３≦ｎ≦２４）］＋の少なくとも一方と、アニオンとを含む。
【００１１】
本開示の脱水素装置は、前記水素供給溶液を収容する収容室と、前記収容室の前記水素供給溶液と接触している陰極と、陽極と、を備える。
【発明の効果】
【００１２】
本開示の脱水素方法、水素供給溶液及び脱水素装置によれば、有機ハイドライドの電気化学的反応が利用可能な反応系が提供される。
【図面の簡単な説明】
【００１３】
【図１】図１は水素化芳香族化合物に電解質を溶解させた場合における抵抗値の濃度依存性を示すグラフである。
【図２】図２は、実施の形態２の脱水素装置の一例を示す図である。
【図３】図３は、有機ハイドライド溶液中のクロラニルのｎ量体（ｎ≧１）の構造式の一例を示す図である。
【図４】図４は、クロラニルの一例及び水素化されてヒドロキノンになったクロラニルの一例を示す図である。
【図５】図５は、評価セルへの印加電圧と四重極型質量分析計による水素の計測電流値との関係を示す図である。
【図６】評価セルへの印加電圧と評価セルに流れる電流との関係を示す図である。
【図７】実験前と実験後でのアノード室内の溶液中のトルエンをガスクロマトグラフ−質量分析計で検出した結果を示す図である。
【図８】図３は実施例４で用いた脱水素装置の例を示す模式図である。
【図９】図９は、実施例４におけるサイクリック・ボルタンメトリー測定の結果を示すグラフの一例である。
【図１０】図１０は、実施例４におけるＧＣ（ガスクロマトグラフィ−）測定の結果を示すグラフの一例である。
【発明を実施するための形態】
【００１４】
上記従来技術のような有機ハイドライドの電気化学的な水素脱離方法を含む有機ハイドライドの種々の電気化学反応を進行させるためには、有機ハイドライドと、あるいは、有機ハイドライドと反応し得る物質との電気化学的な電子の授受が必要である。このため、有機ハイドライドまたは有機ハイドライドを含む液体が導電性を有していることが適当である。
【００１５】
しかし、水素の貯蔵に用いられる有機ハイドライドは、一般に炭素および水素一般のみによって構成され、有機ハイドライド分子の極性は小さい。このため、有機ハイドライドに導電性を付与するために一般的な電解質を溶解させようとしても、一般的な電解質は、十分な濃度で有機ハイドライドに溶解しにくい。
【００１６】
有機ハイドライド中の電解質の濃度を高めるためには、有機ハイドライドに極性溶媒を添加することが考えられる。しかし、この場合、液体中における有機ハイドライドの割合が低下し、水素エネルギーの貯蔵密度が低下する。本開示は、有機ハイドライドの脱水素方法、水素供給溶液及び脱水素装置を提供する。本開示の、脱水素方法、水素供給溶液および脱水素装置の概要は以下の通りである。
【００１７】
本開示の第１態様の脱水素方法は、水素化芳香族化合物と、［Ｐ（（ＣＨ2）mＣＨ3）3（（ＣＨ2）nＣＨ3）（５≦ｍ≦２４，１３≦ｎ≦２４）］＋、および、［Ｎ（（ＣＨ2）mＣＨ3）3（（ＣＨ2）nＣＨ3）（５≦ｍ≦２４，１３≦ｎ≦２４）］＋の少なくとも一方と、アニオンとを含む溶液を陰極に接触させる工程と、前記水素化芳香族化合物から水素を脱離させる工程とを包含する。
【００１８】
本開示の第２態様の脱水素方法は、上記第１態様の脱水素方法において、前記水素化芳香族化合物はシクロヘキサン、メチルシクロヘキサン、ジメチルシクロヘキサン、デカリンからなる群から選ばれる少なくとも1種を含んでもよい。
【００１９】
本開示の第３態様の脱水素方法は、上記第１態様または第２態様の脱水素方法において、前記溶液は、［Ｐ（（ＣＨ2）5ＣＨ3）3（（ＣＨ2）13ＣＨ3）］＋または［Ｎ（（ＣＨ2）5ＣＨ3）3（（ＣＨ2）13ＣＨ3）］＋を１００ｍｍｏｌ／Ｌ以上の濃度で含んでもよい。
【００２０】
本開示の第４態様の脱水素方法は、上記第１態様−第３態様のいずれか１つの脱水素方法において、前記アニオンは、［Ｎ（ＳＯ2ＣＦ3）2］−、および、［［（ＣＨ3）3ＣＣＨ2ＣＨ（ＣＨ3）ＣＨ2］ＰＯ2］−の少なくとも一方を含んでもよい。
【００２１】
本開示の第５態様の脱水素方法は、上記第１態様−第４態様のいずれか１つの脱水素方法において、前記溶液に電圧を印加し、前記水素化芳香族化合物から水素を脱離させてもよい。
【００２２】
本開示の第６態様の水素供給溶液は、水素化芳香族化合物と、［Ｐ（（ＣＨ2）mＣＨ3）3（（ＣＨ2）nＣＨ3）（５≦ｍ≦２４，１３≦ｎ≦２４） ］＋、および、［Ｎ（（ＣＨ2）mＣＨ3）3（（ＣＨ2）nＣＨ3）（５≦ｍ≦２４，１３≦ｎ≦２４）］＋の少なくとも一方と、アニオンとを含む。
【００２３】
本開示の第７態様の水素供給溶液は、上記第６態様の水素供給溶液において、前記水素化芳香族化合物はシクロヘキサン、メチルシクロヘキサン、ジメチルシクロヘキサン、デカリンからなる群から選ばれる少なくとも1種を含んでもよい。
【００２４】
本開示の第８態様の水素供給溶液は、上記第６態様または第７態様の水素供給溶液において、前記溶液は、［Ｐ（（ＣＨ2）5ＣＨ3）3（（ＣＨ2）13ＣＨ3）］＋または［Ｎ（（ＣＨ2）5ＣＨ3）3（（ＣＨ2）13ＣＨ3）］＋を１００ｍｍｏｌ／Ｌ以上の濃度で含んでもよい。
【００２５】
本開示の第９態様の水素供給溶液は、上記第６態様−第８態様のいずれか１つの水素供給溶液において、前記アニオンは、［Ｎ（ＳＯ2ＣＦ3）2］−、および、［［（ＣＨ3）3ＣＣＨ2ＣＨ（ＣＨ3）ＣＨ2］ＰＯ2］−の少なくとも一方を含んでもよい。
【００２６】
本開示の第１０態様の脱水素装置は、上記第６態様−第９態様のいずれかに記載の水素供給溶液を収容する収容室と、前記収容室の前記水素供給溶液と接している陰極と、陽極と、を備える。
【００２７】
以下、図面を参照しながら、本開示の脱水素方法、水素供給溶液及び脱水素装置の実施形態を説明する。本開示の脱水素方法は、水素供給溶液に電圧を印加する用意する工程を包含する。「水素供給溶液」とは、脱離可能な水素原子または分子を含んでおり、脱離反応によって水素を発生し得る液体である。
【００２８】
なお、以下で説明する実施形態は、いずれも包括的又は具体的な例を示すものである。よって、以下の実施形態で示される数値、形状、材料、構成要素、構成要素の配置位置及び接続形態等は、一例であり、本開示を限定する主旨ではない。また、以下の実施形態における構成要素のうち、最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状及び寸法比等については正確な表示ではない場合がある。
【００２９】
（実施の形態１）
水素供給溶液は、水素化芳香族化合物と、下記一般式（１）および一般式（２）で示される少なくとも１種のカチオンと、アニオンとを含む。
【００３０】
［Ｐ（（ＣＨ2）mＣＨ3）3（（ＣＨ2）nＣＨ3）（５≦ｍ≦２４，１３≦ｎ≦２４）］＋
・・（１）
［Ｎ（（ＣＨ2）mＣＨ3）3（（ＣＨ2）nＣＨ3）（５≦ｍ≦２４，１３≦ｎ≦２４）］＋
・・（２）
【００３１】
水素化芳香族化合物は、芳香族化合物に水素が結合することによって、水素を貯蔵した状態にある化合物である。「水素化芳香族化合物」とは、芳香族化合物の少なくとも１つの炭素―炭素二重結合に水素が付加された化合物であり、分子内に炭素−炭素不飽和結合を含んでいてもよい。水素化芳香族化合物は炭素および水素のみによって構成されていることが適当である。炭素および水素のみによって構成される水素化芳香族化合物は、分子内に電荷の偏りが少なく、低極性化合物である。
【００３２】
水素化芳香族化合物として用いることができる化合物は、例えば、メチルシクロヘキサン、１，２−ジメチルシクロヘキサン、１，３−ジメチルシクロヘキサン、１，４−ジメチルシクロヘキサン、テトラリン、デカリン、メチルテトラリン、ビシクロヘキシル、シクロヘキシルベンゼンなどである。上述したように、水素貯蔵および水素供給手段として用いる場合には、水素が結合した化合物および水素が脱離した化合物が、融点、沸点、燃焼性、爆発性、毒性等の観点で、ガソリン等の石油類に属する化合物として取り扱いが可能であることが適当である。これらの観点からは、水素化芳香族化合物は、メチルシクロヘキサン、ジメチルシクロヘキサン、デカリンであることが適当である。メチルシクロヘキサン、ジメチルシクロヘキサン、デカリンから水素が完全に脱離した化合物は、トルエン、キシレン、ナフタレンである。
【００３３】
上述した水素化芳香族化合物の極性は小さい。このため、例えば、テトラエチルアンモニウムテトラフルオロボレート（Ｎ（ＣＨ3）4ＢＦ4）のような一般的な電解質は上述した水素化芳香族化合物にほとんど溶解しない。これはカチオンおよびアニオンに結合する側鎖が短いことに起因して、カチオンとアニオンとを乖離させるのに必要なエネルギーが大きいこと、および、カチオンおよびアニオンの表面積が小さいことにより、溶媒和によるエネルギー利得が小さいことが原因であると考えられる。
【００３４】
本開示の水素供給溶液は、特に、長い炭素鎖の側鎖を有するアンモニウムイオンまたはホスホニウムイオンを含む。具体的には、［Ｐ（（ＣＨ2）mＣＨ3）3（（ＣＨ2）nＣＨ3）（５≦ｍ≦２４，１３≦ｎ≦２４）］＋、または、［Ｎ（（ＣＨ2）mＣＨ3）3（（ＣＨ2）nＣＨ3）（５≦ｍ≦２４，１３≦ｎ≦２４）］＋をカチオンとして含む。
【００３５】
以下の実施例で説明するように、上記アンモニウムイオンおよびホスホニウムイオンにおいて、炭素数ｍが５未満である場合、またはｎが１３未満である場合、カチオンの溶解性が小さく、十分な濃度でカチオンが溶解しない。このため、水素化芳香族化合物に十分な導電性を付与することができない。
【００３６】
ｍおよびｎが大きくなるにつれて、溶媒和が可能な表面積が増大するため、カチオンの溶解度は大きくなる。このため、水素供給溶液カチオンがより多く溶解することによって、水素供給溶液の抵抗が低下し、水素供給溶液に多くの電流を流すことが可能となる。
【００３７】
一方、上記アンモニウムイオンおよびホスホニウムイオンにおいて、ｍ、ｎが増大すると、カチオンの分子量が増大することによる電解質の格子エネルギーの増大および粘性の増大が顕著になり、カチオンの溶解度は低下し、水素供給溶液の抵抗値が増大する。文献Elise Provost, et. al., "Solubility of some n-Alkanes (C23, C25, C26、C28) in Heptane, Methylcyclohexane, and Toluene", J. Chem. Eng. Data 1998, 43, 745-749に開示されたメチルシクロへキサンおよびトルエンに対するｎ−アルカンの溶解度を考慮すると、炭素数ｍまたはｎが２４より大きいと、カチオンの溶解度が小さくなるため好ましくない。上述の範囲のｍ、ｎを選択することによって、水素化芳香族化合物に適切な導電性が付与でき、電解に適した水素供給溶液が得られる。
【００３８】
水素供給溶液に含まれるアニオンは嵩高い構造を有することが適当である。これは。嵩高い置換基がついていると実質的なイオン半径が大きくなり、アニオンとカチオンを引き剥がすエネルギーが低くなるのでアニオン及びカチオンの溶解度が向上することが期待されるからである。例えば、［Ｎ（ＳＯ2ＣＦ3）2］−、［［（ＣＨ3）3ＣＣＨ2ＣＨ（ＣＨ3）ＣＨ2］ＰＯ2］−を含むことが適当である。
【００３９】
エネルギー密度の観点では、水素供給溶液は他の極性溶媒は含まないほうが適当である。他の極性溶媒を含まないことによって、高いエネルギー密度を有することが可能となる。しかし、エネルギー密度以外の観点、例えば、水素供給溶液の粘度、抵抗等、脱水素反応に影響し得る他の特性の改善のため、例えば、体積比で１０ｖｏｌ％程度の他の溶媒極性溶媒を含んでいてもよい。
【００４０】
水素供給溶液は、この他に、脱水素反応に寄与する化合物をさらに含んでいてもよい。具体的には、キノンが挙げられる。キノンとしては、例えば、２，３−ジクロロ−５，６−ジシアノ−ｐ−ベンゾキノン（以下、ＤＤＱと略す）が挙げられる。クロラニルは、有機化合物から水素を引き抜く脱水素反応に用いられる酸化剤である。非特許文献２によれば、アセトニトリル中において、ＤＤＱは、ベンジルアニリンから電気化学的に水素を引き抜くメデュエーターとして機能することが示唆されている。
【００４１】
したがって、例えば、水素供給溶液がＤＤＱを含む場合、水素供給溶液に陽極及び陰極を浸漬し、陽極及び陰極間に電圧を印加することによって、電気化学的に脱水素反応を生じさせ、水素供給溶液の水素化芳香族化合物から水素を引き抜くことが考えられる。この場合、本開示の水素供給溶液は、本開示のカチオンを含む電解質と異なる極性溶媒を含まなくても高い導電性を有するため、水素を引き抜くことが可能であれば、高いエネルギー密度で水素を貯蔵し得ると言える。
【００４２】
このように本開示の脱水素方法および水素供給溶液によれば、水素供給溶液は、水素化芳香族化合物および水素化芳香族化合物に溶解し得るカチオンおよびアニオンを含む。したがって、電気化学的に水素化芳香族化合物から水素を脱離させることが可能である場合、水素供給溶液は、脱離可能な水素を有していない極性溶媒等を含まないことによって、高いエネルギー密度を達成することができる。
【００４３】
なお、上記実施形態では、水素供給溶液は、水素化芳香族化合物を含んでいるが、芳香族化合物を含んでいてもよい。この場合、芳香族化合物は炭素および水素のみによって構成されていることが適当である。炭素および水素のみによって構成される芳香族化合物も分子内に電荷の偏りが少なく、低極性化合物である。したがって、水素化芳香族化合物と同様に、一般式（１）および（２）で示されるカチオンを含む電解質は芳香族化合物にも溶解し、芳香族化合物に導電性を付与し得る。この場合、水素供給溶液は、芳香族化合物の炭素−炭素二重結合または三重結合に水素が付加することによって水素を貯蔵することが可能である。水素供給溶液が、水素付加反応に寄与する化合物をさらに含んでおり、芳香族化合物に、電気化学的に水素を付加させてもよい。
【００４４】
（実施例）
以下、水素化芳香族化合物に対する電解質の溶解性を調べた結果を説明する。
【００４５】
（実施例１）
水素化芳香族化合物として１０ｍｌのメチルシクロヘキサンを容器に秤量し、固体の場合には０．０２ｇ、液体の場合には０．２ｍｌの電解質を秤量し、容器に加えて撹拌した。使用した電解質は、［Ｎ（ＣＨ2ＣＨ3）4］［ＢＦ4］、［Ｎ（（ＣＨ2）3ＣＨ3）4］［ＰＦ6］、［Ｎ（（ＣＨ2）3ＣＨ3）3ＣＨ3］［ＣＨ3ＯＳＯ3］、［Ｐｙ（ＣＨ3）（（ＣＨ2）3ＣＨ3）］［Ｎ（ＳＯ2ＣＦ3）2］、［Ｎ（Ｃ6Ｈ11）（ＣＨ3）3］［Ｎ（ＳＯ2ＣＦ3）2］、［Ｐ（（ＣＨ2）3ＣＨ3）3（（ＣＨ2）11ＣＨ3）］［Ｎ（ＳＯ2ＣＦ3）2］、［Ｐ（（ＣＨ2）5ＣＨ3）3（（ＣＨ2）13ＣＨ3）］  ［［（ＣＨ3）3ＣＣＨ2ＣＨ（ＣＨ3）ＣＨ2］2ＰＯ2］、［Ｐ（（ＣＨ2）5ＣＨ3）3（（ＣＨ2）13ＣＨ3）］［Ｎ（ＳＯ2ＣＦ3）2］である。Ｐｙはピリジニウム基を示す。
【００４６】
その後、目視により溶解しているかを確認し、更に抵抗を測定することにより混和・溶解しているかを確認した。表１に結果を示す。表１において○は、抵抗値が５０ＭΩ以下であり、×は、抵抗値が５０ＭΩより大きいことを示す。
【００４７】
【表１】
2018119205.tif 000003
【００４８】
【化１】
2018119205.tif 000004
【００４９】
【化２】
2018119205.tif 000005
【００５０】
表１に示すようにメチルシクロヘキサンには上記化学式（３）および（４）で示す電解質のみが溶解および混和することがわかった、化学式（３）および（４）はいずれも、一般式（１）におけるｍ＝５、ｎ＝１３のカチオンを含む。一般式（１）におけるｍ＝３、ｎ＝１１のカチオンでも、電解質が溶解しなかったことから、下限は、ｍ＝５、ｎ＝１３程度であることが分かる。
【００５１】
上述したように、一般式（１）、（２）における、アルキル基の長さを示すｍおよびｎは大きいほど溶媒和が可能な表面積の増大、混和を阻害する極性の低減が見込め、溶解度の向上が期待できる。しかし、ｍ、ｎが大きすぎると、カチオンの分子量が増大することによる電解質の格子エネルギーの増大および粘性の増大が顕著になる。上述の文献J. Chem. Eng. Data 1998, 43, 745-749を考慮すると、一般式（１）および（２）におけるｍ、ｎの最大値は２４程度であると見積もられる。
【００５２】
（実施例２）
メチルシクロヘキサン（和光純薬工業社製、純度９８．０％以上）に電解質［Ｐ（（ＣＨ2）5ＣＨ3）3（（ＣＨ2）13ＣＨ3）］［Ｎ（ＳＯ2ＣＦ3）2］（シグマアルドリッチ社製、純度９５．０％以上）を加え、体積モル濃度範囲０ｍｍｏｌ／Ｌ（純メチルシクロヘキサン）から１４００．５２ｍｍｏｌ／Ｌ（純粋な［Ｐ（（ＣＨ2）5ＣＨ3）3（（ＣＨ2）13ＣＨ3）］［Ｎ（ＳＯ2ＣＦ3）2］の体積モル濃度）の範囲で、室温にて抵抗測定器（Ｋａｉｓｅ製：KT-2011、最大測定可能抵抗５０ＭΩ）により抵抗値を測定した。図１に測定結果を示す。
【００５３】
純粋なメチルシクロヘキサン（電解質のモル濃度は０ｍｍｏｌ／Ｌ）は測定不能な抵抗（無限大）を示す。このため、電気化学的脱水素反応等、メチルシクロヘキサンに電気化学反応を生じさせることは困難である。一方、［Ｐ（（ＣＨ2）5ＣＨ3）3（（ＣＨ2）13ＣＨ3）］［Ｎ（ＳＯ2ＣＦ3）2］の濃度が上昇するにつれて抵抗値が劇的に減少し、１００ｍｍｏｌ／Ｌの濃度で抵抗値は１０．４ＭΩまで減少した。２００ｍｍｏｌ／Ｌより高濃度では抵抗値の減少がゆるやかとなり、純粋な［Ｐ（（ＣＨ2）5ＣＨ3）3（（ＣＨ2）13ＣＨ3）］［Ｎ（ＳＯ2ＣＦ3）2］の抵抗値である１．４ＭΩに漸近した。
【００５４】
この結果から、［Ｐ（（ＣＨ2）5ＣＨ3）3（（ＣＨ2）13ＣＨ3）］［Ｎ（ＳＯ2ＣＦ3）2］は、メチルシクロヘキサンと任意の割合で混和し、均一な溶液を形成することが分かった。また、電解質の濃度が１００ｍｍｏｌ／Ｌ以上であれば、溶液の抵抗は大幅に低下していることが分かった。したがって、電解質の濃度は、１００ｍｍｏｌ／Ｌ以上で用いることが適当である。また、電解質の濃度が２００ｍｍｏｌ／Ｌ以上であれば、容積の抵抗はより低下するので、電解質の濃度は２００ｍｍｏｌ／Ｌ以上であってもよい。抵抗値の低減に必要な電解質の量という観点では、概ね５００ｍｍｏｌ／Ｌの濃度で、十分低抵抗な溶液が得られると言える。従って、電解質の濃度は、５００ｍｍｏｌ／Ｌの濃度で用いてもよい。
【００５５】
なお、本実施の形態では、カチオンとして一般式（１）で示される４級ホスホニウム塩を用いた例について示したが、一般式（２）で示される４級アンモニウム塩を用いても同様の結果が得られると推測される。これは、４級ホスホニウム塩及び４級アンモニウム塩は電気的に類似の性質を示すからである。
【００５６】
（実施の形態２）
有機ハイドライドの電気化学反応の一例として、脱水素反応で水素を生成する例について説明する。具体的には、プロトン伝導体等を用いて作用極と対極とを分け、有機ハイドライドの脱水素反応で得られた電子の受け取り先を作る形態が挙げられる。
【００５７】
［装置構成］
図２は、実施形態の脱水素装置の一例を示す図である。
【００５８】
図２に示す例では、脱水素装置１００は、アノード１０と、カソード１１と、プロトン伝導体１２と、タンク２０と、第１の供給器２１と、第２の供給器３１と、加湿器３２と、電圧印加器４０と、を備える。
【００５９】
なお、本実施形態の脱水素装置１００では、アノード１０、カソード１１及びプロトン伝導体１２を備える積層体が容器内を区画するように配置されている。そして、容器のアノード１０側の領域が、水素化芳香族化合物、本開示のカチオン及びアニオンを含む電解質、及びキノンを含む液体が流入するアノード室１５を構成する。容器のカソード１１側の領域が、カソード流体が流入するカソード室１６を構成しているが、これに限定されない。例えば、本例では、プロトン伝導体１２を湿潤状態にするため、カソード流体が加湿されているが、アノード１０側から水分を供給することでプロトン伝導体１２を湿潤状態にしてもよい。この場合は、必ずしもカソード室１６にカソード流体を流入させる必要はない。アノード室１５は、本開示の収容室の一例である。なお、上記キノンの一例として、クロラニルのｎ量体（ｎ≧１）が挙げられるが、これに限定されず、ＤＤＱであってもよい。
【００６０】
アノード１０は、脱水素触媒を含む電極である。アノード１０は、脱水素触媒を含む電極であれば、どのような構成であってもよい。脱水素触媒の触媒金属として、例えば、白金（Ｐｔ）を用いることができるが、これに限定されない。触媒の担体としては、例えば、カーボン等を挙げることができる。
【００６１】
カソード１１は、プロトンを還元する触媒を含む電極である。カソード１１は、プロトンを還元する触媒を含む電極であれば、どのような構成であってもよい。プロトンを還元する触媒の触媒金属として、例えば、白金（Ｐｔ）及びルテニウム（Ｒｕ）を用いることができるが、これに限定されない。触媒の担体としては、例えば、カーボン等を挙げることができる。
【００６２】
プロトン伝導体１２は、アノード１０及びカソード１１の間に配置されている。具体的には、アノード１０は、プロトン伝導体１２の一方の主面に設けられ、カソード１１は、プロトン伝導体１２の他方の主面に設けられている。
【００６３】
プロトン伝導体１２は、プロトン伝導性を備える部材であれば、どのような構成であってもよい。
【００６４】
プロトン伝導体１２として、例えば、固体高分子電解質膜等を挙げることができる。固体高分子電解質膜として、例えば、Ｎａｆｉｏｎ（登録商標、デュポン社製）、キャッピング電解質膜等を用いることができる。
【００６５】
また、プロトン伝導体１２として、例えば、ＢＺＹ、鉄とタンタルからなる化合物、ピロリン酸スズをベースとした化合物等の無機電解質膜、多孔質の無機材料にイオン液体を入れた無機−有機ハイブリット電解質膜等を挙げることもできる。
【００６６】
第１の供給器２１は、アノード１０に水素化芳香族化合物、クロラニルのｎ量体（ｎ≧１）、及び本開示のカチオン及びアニオンを含む電解質を含む液体（以下、「有機ハイドライド溶液」と略す場合がある）を供給する。
【００６７】
また、タンク２０は、有機ハイドライド溶液を収容する。有機ハイドライド溶液は、アセトニトリル、水等の極性溶媒を含んでいてもよいし、有機ハイドライドの脱水素反応で生成される芳香族化合物等が混合されてもいてもよい。
【００６８】
第１の供給器２１は、アノード１０に、上記の液体を供給できれば、どのような構成であってもよい。第１の供給器２１として、例えば、容積型のポンプ等を挙げることができる。
【００６９】
有機ハイドライド溶液中の水素化芳香族化合物は、第３級炭素を有する脂環式飽和炭化水素であってもよい。第３級炭素を有する脂環式飽和炭化水素は、飽和炭化水素を側鎖に持つ第３級炭素を有する単環式飽和炭化水素または多環式飽和炭化水素であってもよい。
【００７０】
飽和炭化水素を側鎖に持つ第３級炭素を有する脂環式飽和炭化水素は、飽和炭化水素を側鎖に持つ第３級炭素を有する単環式飽和炭化水素または多環式飽和炭化水素であってもよい。
【００７１】
飽和炭化水素を側鎖に持つ第３級炭素を有する単環式飽和炭化水素は、例えば、メチルシクロヘキサン、１，２−ジメチルシクロヘキサン、１，３−ジメチルシクロヘキサン、１，４−ジメチルシクロヘキサンなどである。多環式飽和炭化水素は、デカリン、メチルデカリン、１，２−ジメチルデカリン、１，３−ジメチルデカリン、１，４−ジメチルデカリンなどである。上述したように、水素貯蔵および水素供給手段として用いる場合には、水素が結合した化合物および水素が脱離した化合物が、融点、沸点、燃焼性、爆発性、毒性等の観点で、ガソリン等の石油類に属する化合物として取り扱いが可能であることが適当である。これらの観点からは、飽和炭化水素を側鎖に持つ第３級炭素を有する単環式飽和炭化水素は、メチルシクロヘキサン、ジメチルシクロヘキサン、多環式飽和炭化水素は、デカリンであることが適当である。メチルシクロヘキサン、ジメチルシクロヘキサン、デカリンから水素が完全に脱離した化合物は、トルエン、キシレン、ナフタレンである。
【００７２】
図３は、有機ハイドライド溶液中のクロラニルのｎ量体（ｎ≧１）の構造式の一例を示す図である。図３（ａ）には、クロラニルの１量体の構造式が示されている。図３（ｂ）には、クロラニルの２量体の構造式が示されている。図３（ｃ）には、クロラニルの３量体の構造式が示されている。
【００７３】
有機ハイドライド溶液中のクロラニルのｎ量体（ｎ≧１）は、間接電解反応におけるメディエーターとして機能する。
【００７４】
以下、クロラニルのｎ量体（ｎ≧１）がクロラニルの１量体（以下、クロラニル）である場合を例に取り、図４を参照しながら、クロラニルのメディエーターとしての機能を説明する。
【００７５】
まず、クロラニル（図４（ａ）参照）は、電気化学的に酸化されることにより、酸化される前に比べて活性化されると考えられる。そして、活性化されたクロラニルは、有機ハイドライドから脱水素反応によって水素を引き抜くことができる。すると、活性化されたクロラニルは、引き抜かれた水素と結合することで、ヒドロキノン体が生成されると考えられる（図４（ｂ）参照）。クロラニルのヒドロキノン体は、その後、電気化学的に酸化され、クロラニルに戻るとともに、水素が、このヒドロキノン体から脱離すると考えられる。
【００７６】
以上の反応は、低温（例えば、室温）で進行する。つまり、本実施形態の脱水素装置１００では、低温で、水素化芳香族化合物から水素を脱離させることができる。また、クロラニルのヒドロキノン体が、低温で水素脱離することにより、電気化学的にクロラニルに再生することができる。
【００７７】
有機ハイドライド溶液中の電解質は、本開示の一般式（１）及び（２）で示されるカチオンの少なくとも１種とアニオンとを含む。
【００７８】
具体的には、例えば、トリヘキシルテトラデシルホスホニウムビス（トリフルオロメチルスルホニル）イミド「Ｔｒｉｈｅｘｙｌｔｅｔｒａｄｅｃｙｌｐｈｏｓｐｈｏｎｉｕｍｂｉｓ （ｔｒｉｆｌｕｏｒｏｍｅｔｈｙｌｓｕｌｆｏｎｙｌ）ｉｍｉｄｅ」等を用いることができるが、これに限定されない。
【００７９】
第２の供給器３１は、カソード１１にカソード流体を供給する。第２の供給器３１は、カソード１１に、カソード流体を供給できれば、どのような構成であってもよい。
【００８０】
プロトン伝導体１２として、例えば、固体高分子電解質膜を用いる場合、この固体高分子電解質膜は、湿潤状態でプロトン伝導性を示す。よって、この場合、脱水素装置１００は、カソード流体を加湿する加湿器３２を備える。かかる加湿器３２はカソード流体を加湿できれば、どのような構成であってもよい。
【００８１】
例えば、本実施形態の脱水素装置１００では、カソード流体を加湿するのにバブリング方式が用いられている。つまり、加湿器３２は、液体の水を収容するバブリングタンク（図示せず）を備え、このバブリングタンク中の水にカソード流体を潜らせることにより、カソード流体が加湿される。この場合、第２の供給器３１は、バブリングタンク中の水にバブリング方式のキャリアガスを供給する際のキャリアガスの流量を調整する機器である。第２の供給器３１として、例えば、マスフローコントローラ、流量調整弁等を挙げることができる。
【００８２】
バブリング方式のキャリアガスとして不活性ガスを用いる場合、カソード流体は不活性ガスを含む。なお、不活性ガスとして、例えば、窒素ガス、アルゴンガス等の希ガスを挙げることができる。
【００８３】
このようにして、本実施形態の脱水素装置１００では、カソード流体を水にバブリングすることで、カソード流体が加湿された後、加湿器３２から供給されるカソード流体が、カソード室１６を通過するとき、カソード流体がカソード１１に接触する。すると、カソード流体中の水分がカソード１１からプロトン伝導体１２に供給される。これにより、カソード流体を積極的に加湿することで、プロトン伝導体１２（例えば、固体高分子電解質膜）を適切に湿潤状態に保つことができる。
【００８４】
電圧印加器４０は、アノード１０及びカソード１１に電圧を印加する。具体的には、電圧印加器４０の高電位側端子が、アノード１０に接続され、電圧印加器４０の低電位側端子が、カソード１１に接続されている。電圧印加器４０は、アノード１０及びカソード１１の間に所望の電圧を印加できれば、どのような構成であってもよい。
【００８５】
［動作］
以下、実施形態の水素脱離方法（脱水素装置１００の動作）の一例について図２を参照しながら説明する。
【００８６】
なお、以下の脱水素装置１００の動作は、図示しない制御器の制御プログラムにより行われても構わない。ただし、以下の動作を制御器で行うことは、必ずしも必須ではない。操作者が、その一部又は全部の動作を行っても構わない。
【００８７】
また、制御器は、制御機能を有するものであれば、どのような構成であっても構わない。制御器は、例えば、演算回路と、制御プログラムを記憶する記憶器と、を備える。演算回路として、例えば、ＭＰＵ、ＣＰＵ等が例示される。記憶器として、例えば、メモリが例示される。制御器は、集中制御を行う単独の制御器で構成されていてもよいし、互いに協働して分散制御を行う複数の制御器で構成されていてもよい。
【００８８】
本実施形態の水素脱離方法は、水素化芳香族化合物、キノン、及び本開示のカチオン及びアニオンを含む電解質を含む液体を、脱水素触媒を含むアノードに供給する工程と、アノード及びカソード間に電圧を印加し、水素化芳香族化合物から水素を脱離させる工程と、を備える。
【００８９】
具体的には、タンク２０から供給配管を通じて、有機ハイドライド溶液を、アノード室１５に供給するとともに、加湿器３２から供給配管を通じて、水分含有のカソード流体をカソード室１６に供給する。
【００９０】
そして、このとき、電圧印加器４０により、アノード１０とカソード１１の間に、所定の直流電圧が印加される。これにより、有機ハイドライド溶液中の水素化芳香族化合物から水素を脱離される。
【００９１】
アノード１０では、有機ハイドライド溶液中の水素化芳香族化合物は、電子及び水素（プロトン）を遊離して芳香族化合物となる。
【００９２】
遊離した電子は、電圧印加器４０を介してカソード１１へと移動する。プロトンは、プロトン伝導体１２からカソード１１に移動する。
【００９３】
カソード１１では、プロトンと電子とによる還元反応が行われ、水素ガスが生成される。
【００９４】
なお、アノード室１５を通過した有機ハイドライド溶液は、水素化芳香族化合物を含み、図２に示すように、排出配管と通じてタンク２０に戻してもよいし、図示しない他のタンクに送ってもよい。芳香族化合物は、水素化を行うことで有機ハイドライドとして再利用できる。
【００９５】
（実施例３）
本実施例の脱水素装置１００及び水素脱離方法では、水素化芳香族化合物としてメチルシクロヘキサン（ＭＣＨ）を、電解質として［Ｐ（（ＣＨ2）5ＣＨ3）3（（ＣＨ2）13ＣＨ3）］［Ｎ（ＳＯ2ＣＦ3）2］（トリヘキシルテトラデシルホスホニウムビス（トリフルオロメチルスルホニル）イミド）を、メディエーターとしてクロラニルの１量体（以下、クロラニル）を、バブリング方式のキャリアガスとしてアルゴンガスを、それぞれを用いた。
【００９６】
また、タンク２０内には、ＭＣＨ、電解質及びクロラニルの重量比が６２：２１：０．１になるよう調整された有機ハイドライド溶液を収容した。つまり、溶媒を用いずに、液体のＭＣＨに、クロラニルを溶かして得られた高濃度の有機ハイドライド溶液を用いた。
【００９７】
評価セルの仕様は以下の通りである。
・プロトン伝導体１２：電極面積が２０ｍｍ角であるＮａｆｉｏｎ ＮＲ−２１（厚みが約５０μｍ）
・アノード１０：カーボン担持のＰｔ電極
・カソード１１：カーボン担持のＰｔ−Ｒｕ電極
脱水素装置１００の環境温度を室温に保ち、有機ハイドライド溶液を２ｃｃｍの流量でアノード室１５に送るとともに、バブリングにより加湿されたアルゴンガスを２００ｓｃｃｍの流量でカソード室１６に送った。
【００９８】
カソード室１６を通過したアルゴンガスが流れる排出配管には、図示しない四重極型質量分析計を設けた。そして、電圧印加器４０により、評価セルに印加する直流電圧を０Ｖから１．１Ｖまで徐々に上昇させた。
【００９９】
なお、以上の実験条件は例示であって、本例に限定されない。
【０１００】
図５は、評価セルへの印加電圧と四重極型質量分析計による水素の計測電流値との関係を示す。図５に示すように、単セルで約０．９Ｖの直流電圧を評価セルに印加すると、四重極型質量分析計によるガス分析により、水素の生成が開始されることが確認できた。
【０１０１】
図６は、評価セルへの印加電圧と評価セルに流れる電流との関係を示す。図６に示すように、図５で水素の生成が認められる０．９Ｖ以上の電圧を印加しているときに、評価セル内に電流が継続的に流れていることが示される。０．９Ｖ前後で評価セルに流れる相対的に大きな電流及び０．９Ｖよりも低い電圧を印加しているときに評価セルに流れる電流は、電極表面に電気２重層が形成される際に流れる電流であると推測される。
【０１０２】
また、図７は、実験前と実験後でのアノード室１５内の溶液中のトルエンをＧＣ−ＭＳ（ガスクロマトグラフ−質量分析計）で検出した結果を示す。なお、図７に示す実験後の結果は、図５に示す、評価セルに電圧印加を３０００秒行う実験を３０サイクル繰返した後のアノード室の溶液中のトルエンをＧＣ−ＭＳで検出した結果である。
図７に示すように実験後にアノードガス中の溶液中のトルエンの量が増加していることが分かる。
【０１０３】
具体的には、実験前に、アノード室１５内の溶液をＧＣ−ＭＳ（ガスクロマトグラフ−質量分析計）で分析したところ、トルエンの検出量が３．９ｐｐｍであった。また、実験後に、アノード室１５を通過した溶液をＧＣ−ＭＳ（ガスクロマトグラフ−質量分析計）で分析したところ、トルエンの検出量が、６０．９ｐｐｍとなり、実験前に比べて、１５倍となった。上記実験により、ＭＣＨの脱水素反応の生成物であるトルエンが生成したことを確認できた。
【０１０４】
（実施例４）
図８は、実施例で用いた脱水素装置２００の一例を示す模式図を示す。図８に示すように、３０ｍＬのアセトニトリル（和光純薬工業（株）、７５−０５−８）を溶媒に、トリヘキシルテトラデシルホスホニウムビス（トリフルオロメチルスルホニル）イミド（シグマアルドリッチ社製、純度９５．０％以上）（０．１ｍｏｌ／Ｌ）、ＤＤＱ（東京化成工業株式会社、８４−５８−２）（６ｍｍｏｌ／Ｌ）、メチルシクロヘキサン（図中ではＭＣＨと記載、和光純薬工業株式会社１０８−８７−２）（６００ｍｍｏｌ／Ｌ）を混合し、スターラーで均一に攪拌させ、試料液１１２を調製した。調製した試料液１１２を密閉容器１１１に導入し、ＣＶ装置１１５に接続された対極１１３（Ｐｔ）および作用極１１４（Ｐｔ）を浸漬した。なお、本例のＣＶ装置１１５では、参照電極（Ｐｔ）も用いた。ＣＶ装置１１５によって、走査電位−２．０〜＋０．４Ｖ、走査速度０．５Ｖ／Ｓ、常温でサイクリック・ボルタンメトリー測定を行った。また、ＣＶ装置１１５で、試料液１１２を攪拌しながら０．２８Ｖ印加したとき、電圧印加時間に対する試料液１１２中のトルエン濃度の変化をＧＣ−ＭＳ（ガスクロマトグラフィ−）で測定した。なお、上記トルエン濃度に対応する値として、ＧＣで測定された各成分の面積値をそのまま使用し、トルエンの面積及びＭＣＨの面積の和に対するトルエンの面積の比率（以下、トルエン面積比（％））とした。
【０１０５】
また、実施例４のサイクリック・ボルタンメトリー測定の結果を図９に、ＧＣ（ガスクロマトグラフィ−）によるトルエン濃度変化の測定結果を図１０に示す。なお、図９の結果は、参照電極（Ｐｔ）の標準電極電位（１．１８８Ｖ）で修正した結果である。
【０１０６】
また、図９で示されるように、実施例４の有機ハイドライドを含む試料では、０．２Ｖ及び０．６Ｖ付近にＤＤＱの第１の酸化のピークが見られる。また、１Ｖ付近でＤＤＱの第２の酸化ピークが現れる。還元側では、０．１Ｖ付近と０．８Ｖ付近で還元ピークが見られる。第１の酸化のピークでは、０．２Ｖのピークから、電流値があまり低下することなく、０．６Ｖのピークにつながっている。これは、ＤＤＱの酸化とは別な１以上の反応が続けて生じていることを示していると考えられる。また、メチルシクロヘキサンは安定な化合物であり、０〜１Ｖ程度の電圧では酸化されない。これらの結果から、実施例４の試料では、酸化された状態のＤＤＱが、常温でメチルシクロヘキサンから水素を引き抜く脱水素反応が生じ、メチルシクロヘキサンに炭素−炭素二重結合が生成していると考えられる。０．２Ｖから１Ｖにかけて、電流値があまり低下していないことを考慮すると、脱水素反応は、逐次生じていると考えられる。
【０１０７】
また、図１０では、トルエンの面積比（％）が電圧印加時間の経過とともに増加していることから、酸化された状態のＤＤＱにより、常温でメチルシクロヘキサンが脱水素反応を経て、トルエンが生成していると考えられる。
【０１０８】
以上により、本開示のカチオン及びアニオンを含む電解質を用いることで、有機ハイドライトの脱水素反応を適切に行い得る。
【０１０９】
なお、本実施の形態に示す脱水素反応では、脱水素剤であるキノン（クロラニル）を使用したが、これは、脱水素反応の低電圧化のために用いている。従って、脱水素剤としてのキノンは、脱水素反応において必ずしも必要としない。
【０１１０】
また、上記実施の形態では、有機ハイドライドの種々の電気化学的反応の一例として、有機ハイドライドを含む液体に電圧を印加して脱水素する方法について、例示したが、これに限定されない。例えば、有機ハイドライドを燃料電池の燃料として燃料電池のアノードの電極反応に利用して、脱水素してもよい。この燃料電池では、有機ハイドライドを含む液体への電圧印加を必要としない。
【産業上の利用可能性】
【０１１１】
本開示の脱水素方法、水素供給溶液及び脱水素装置は、種々の電気化学的反応を利用した有機ハイドライドによる水素の供給に利用可能である。また、種々の電気化学的反応を利用した有機ハイドライドによる水素の貯蔵にも利用可能である。
【符号の説明】
【０１１２】
１０          ：アノード
１１          ：カソード
１２          ：プロトン伝導体
１５          ：アノード室
１６          ：カソード室
２０          ：タンク
２１          ：第１の供給器
３１          ：第２の供給器
３２          ：加湿器
４０          ：電圧印加器
１００        ：脱水素装置
１１１        ：密閉容器
１１２        ：試料液
１１３        ：対極
１１４        ：作用極
１１５        ：ＣＶ装置
２００        ：脱水素装置
【図１】
2018119205.tif 000006
【図２】
2018119205.tif 000007
【図３】
2018119205.tif 000008
【図４】
2018119205.tif 000009
【図５】
2018119205.tif 000010
【図６】
2018119205.tif 000011
【図７】
2018119205.tif 000012
【図８】
2018119205.tif 000013
【図９】
2018119205.tif 000014
【図１０】
2018119205.tif 000015